ОГНЕЗАЩИТНОЕ СТЕКЛО И СПОСОБ ЕГО ИЗГОТОВЛЕНИЯ

1. Огнезащитное стекло, содержащее несколько расположенных параллельно относительно друг друга стеклянных листов (110-1, 110-2 и 110-3) с находящимся между соседними стеклянными листами огнезащитным материалом (120-1 и 120-2) и герметизирующим слоем (130) для герметизации открытых поверхностей (122-1 и 122-2) огнезащитного материала (120-1 и 120-2), которые образуются в зоне торцевых поверхностей огнезащитного стекла (110), отличающееся тем, что герметизирующий слой (130) образован, по существу, исключительно в зоне торцевых поверхностей огнезащитного стекла (100) и состоит из силан/эпоксидного адгезивного герметика.
2. Огнезащитное стекло (100) по п.1, отличающееся тем, что адгезивный герметик содержит силановую смолу и эпоксидную смолу и также содержит:
a) по меньшей мере один неароматический третичный ди- или полиамин, в частности, выбранный из группы, в которую входят алифатические амины, циклоалифатические амины, амидоамины, а также их смеси;
b) по меньшей мере один катализатор для сшивания силанов, который не является аминосоединением, а представляет собой, в частности, металлоорганическое соединение, предпочтительно выбранное из группы, в которую входят оловоорганические соединения, цирконийорганические соединения, титанорганические соединения, а также их смеси.
2
2
2
3. Огнезащитное стекло (100) по п.1 или 2, отличающееся тем, что адгезивный герметик содержит в качестве наполнителя гидрофобную, в частности, модифицированную гексаметилдисилазаном пирогенную кремниевую кислоту, которая имеет специфическую поверхность ≥160 м/г, предпочтительно ≥200 м/г, более предпочтительно ≥240 м/г.
4. Огнезащитное стекло (100) по п.1 или 2, отличающееся тем, что адгезивный герметик является устойчивым, так что он после нанесения толщиной 1 мм, предпочтительно 2 мм, более предпочтительно 3 мм, на вертикальную стеклянную поверхность из стандартного стекла I по нормам HVG-DGG (Объединение металлургической техники немецкой стекольной промышленности, немецкого общества технического стекла) (Hüttentechnische Vereinigung der deutschen Glasindustrie e.V., Deutsche Glastechnische Gesellschaft e.V.) не стекает.
5. Огнезащитное стекло (100) по п.1 или 2, отличающееся тем, что адгезивный герметик после выдерживания в течение 24 ч в потоке воздуха при 70°C не показывает значительного изменения цвета и/или помутнения.
6. Огнезащитное стекло (100) по п.1 или 2, отличающееся тем, что адгезивный герметик в затвердевшем состоянии имеет твердость по Шору ≥60, предпочтительно ≥65, более предпочтительно ≥70.
7. Огнезащитное стекло (100) по п.2, отличающееся тем, что в качестве компонента a) адгезивного герметика применяют неароматический ди- или полиамин, выбранный из группы, в которую входят DABCO (1,4-диазабицикло[2.2.2]октан), DBU (1,8-диазабицикло[5.4.0]ундец-7-ен), DBN (1,5-диазабицикло[4.3.0]нон-5-ен), 7-метил-1,5,7-триазабицикло[4.4.0]дец-5-ен, 1,2,2,6,6-пентаметилпиперидин, N,N-диизопропил-3-пентиламин, N-этилдиизопропиламин, 2-трет-бутил-1,1,3,3-тетраметилгуанидин, N,N'-диметилпиперазин, 1,8-диазабицикло-5,4,0-ундецен-7, а также их смеси.
8. Огнезащитное стекло (100) по п.7, отличающееся тем, что в качестве компонента a) применяют 1,8-диазабицикло-5,4,0-ундецен-7
9. Огнезащитное стекло (100) по п.7, отличающееся тем, что в качестве компонента b) применяют оловоорганическое соединение, выбранное из группы, в которую входят раствор диоктилоловоди(2-этилгексаноат)а, диоктилоловодилаурат, диоктилоловооксид, дибутилоловодилаурат, дибутилоловодикарбоксилат, бутилолово-трис-(2-этилгексаноат), дибутилоловодинеодеканоат, лаурилстанноксан, дибутилоловодикетаноат, диоктилоловооксид, дибутилоловодиацетат, дибутилоловомалеат, дибутилоловодихлорид, дибутилоловосульфид, дибутилоловооксид, бутилоловодигидроксихлорид, бутилоловооксид, дибутилолово(диоктилмалеинат), тетрабутилолово, рицинолеат цинка, октаноат цинка, ацетилацетонат цинка, оксалат цинка, а также их смеси.
10. Огнезащитное стекло (100) по п.8, отличающееся тем, что в качестве компонента b) применяют оловоорганическое соединение, выбранное из группы, в которую входят раствор диоктилоловоди(2-этилгексаноат)а, диоктилоловодилаурат, диоктилоловооксид, дибутилоловодилаурат, дибутилоловодикарбоксилат, бутилолово-трис-(2-этилгексаноат), дибутилоловодинеодеканоат, лаурилстанноксан, дибутилоловодикетаноат, диоктилоловооксид, дибутилоловодиацетат, дибутилоловомалеат, дибутилоловодихлорид, дибутилоловосульфид, дибутилоловооксид, бутилоловодигидроксихлорид, бутилоловооксид, дибутилолово(диоктилмалеинат), тетрабутилолово, рицинолеат цинка, октаноат цинка, ацетилацетонат цинка, оксалат цинка, а также их смеси.
4
9
2
11
23
2
11. Огнезащитное стекло (100) по п.9 или 10, отличающееся тем, что в качестве компонента b) применяют лаурилстанноксан [(CH)Sn(OOCCH)]O.
12. Огнезащитное стекло (100) по п.2, отличающееся тем, что адгезивный герметик содержит в качестве силановой смолы полиуретан с силановыми терминальными группами или реагенты, способные образовывать полиуретан с силановыми терминальными группами.
13. Огнезащитное стекло (100) по п.1, отличающееся тем, что в качестве адгезивного герметика применяют 1- или 2-компонентный адгезив.
14. Огнезащитное стекло (100) по п.12, отличающееся тем, что применяют 2-компонентный адгезив, в котором неароматический третичный полиамин и катализатор для сшивания силана содержатся в раздельных компонентах.
15. Огнезащитное стекло (100) по п.1 или 2, отличающееся тем, что адгезивный герметик в затвердевшем состоянии имеет предел прочности при разрыве по DIN 53455 (алюминий) ≥7 МПа, предпочтительно ≥8 МПа, более предпочтительно ≥9 МПа.
4
16. Огнезащитное стекло (100) по п.1 или 2, отличающееся тем, что адгезивный герметик в затвердевшем состоянии при толщине слоя 1 мм, нанесенного с фоном из BaSO, имеет в затвердевшем состоянии светопропускание (светопрозрачность или светопроницаемость) в видимой области ≥30 %, предпочтительно ≥40 %, более предпочтительно ≥50 %.
17. Огнезащитное стекло (100) по п.1 или 2, отличающееся тем, что адгезивный герметик представляет собой синтетический материал с повышенной паронепроницаемостью и хорошей адгезией к стеклу, предпочтительно полимер с силановыми терминальными группами, причем адгезивный герметик более предпочтительно представляет собой двухкомпонентный адгезивный герметик, в котором один компонент представляет собой полимер с силановыми терминальными группами, а другой компонент является эпоксидной смолой, причем оба компонента смешивают в массовом соотношении от 1:1 до 10:1, предпочтительно 2:1.
18. Огнезащитное стекло (100) по п.1 или 2, отличающееся тем, что на открытые поверхности огнезащитного материала в зонах сквозных отверстий в огнезащитном стекле (100) нанесен герметизирующий слой (140-1 и 140-2).
19. Огнезащитное стекло (100) по п.1 или 2, отличающееся тем, что содержит дополнительный профиль для защиты кромок (150), охватывающий по меньшей мере частично края огнезащитного стекла (100) и/или края сквозных отверстий в нем.
20. Огнезащитное стекло (100) по п.19, отличающееся тем, что профиль для защиты кромок выполнен в виде дымозащитного уплотнения.
21. Огнезащитное стекло (100) по п.19, отличающееся тем, что профиль для защиты кромок (150) U-образного сечения состоит из двух половин Г-образного сечения.
22. Огнезащитное стекло (100) по п.21, отличающееся тем, что профиль для защиты кромок (150) выполнен в виде замкнутой в продольном направлении фасонной детали для установки в сквозном отверстии в огнезащитном стекле (100).
23. Огнезащитное стекло (100) по п.19, отличающееся тем, что профиль для защиты кромок (150) выполнен из светопрозрачного или просвечивающего синтетического материала, в частности из светопрозрачного или просвечивающего кремнийорганического эластомера.
24. Огнезащитное стекло (100) по п.19, отличающееся тем, что огнезащитное стекло (100) выполнено в виде огнезащитной двери, а U-образный защитный профиль (150) по меньшей мере на обращенной к полу (210) торцевой стороне огнезащитной двери выполнен в виде металлической шины, причем металлическая шина функционирует в качестве соединительного элемента между огнезащитной дверью и первой опорой (320-1) для удержания огнезащитной двери (100) с возможностью вращения в нижнем угловом соединительном узле (310-1).
25. Огнезащитное стекло (100) по п.24, отличающееся тем, что огнезащитная дверь (100) содержит второй резьбовой соединительный элемент (330), который связан со второй опорой (320-2) для удерживания огнезащитной двери (100) с возможностью вращения в верхнем угловом соединительном узле (310-2).
26. Способ изготовления огнезащитного стекла (100), включающий стадии послойной укладки нескольких стеклянных листов (110-1, 110-2 и 110-3) и размещения огнезащитного материала (120-1 и 120-2) между стеклянными листами (110-1, 110-2 и 110-3), так что между поверхностями отрезных краев (112-1, 112-2 и 112-3) двух соседних стеклянных листов образуются открытые поверхности (122-1 и 122-2) огнезащитного материала, которые не покрыты ни одним из стеклянных листов, и нанесения герметизирующего слоя (130) для герметизации открытых поверхностей огнезащитного материала (120-1, 120-2), отличающийся тем, что герметизирующий слой образуется вследствие нанесения герметизирующего покрытия, по существу, исключительно в зоне торцевых поверхностей огнезащитного стекла (100), причем герметизирующий слой состоит из силан/эпоксидного адгезивного герметика.
27. Способ по п.26, отличающийся тем, что силан/эпоксидный адгезивный герметик выбирают по любому из пп.2-24.
28. Применение силан/эпоксидного адгезивного герметика для герметизации открытых поверхностей огнезащитного материала огнезащитных стекол.